질량 백 분 율 로 WC 가 90 ％, Co 가 10 ％ 인 초경합금 을 외경 φ 125 mm× 내경 φ 40 mm× 대판 두께 0 . 3 mm 의 도우 넛 상 개 공 원판 에 가공 하 고 , 대판 으로 하 였 다 . 이 대판 을 외 주단 으로부터 내측 1 . 5 mm 의 부분 만 이 노출 되 도록 접착 테이프 로 마스킹 하 여 시판 되 고 있 는 알칼리 탈지 수용액 에 40 ℃, 10 분 간 침지 한 후 , 수세 하 고 , 50 ℃ 의 피 롤린 산 나트륨 30 내지 80 g / ℓ 의 수용액 에 2 내지 8 A / d ㎡ 로 통전 하 면서 전해 한다 . 초경합금 대판 을 순수 중 에서 초음파 세정 한 후 , 도금 하 기 위한 지그 로 초경합금 대판 을 끼우 고 , 미리 Ni 도금 한 평균 입경 130 ㎛ 의 다이아몬드 지 립 을 상기 iv 의 방법 으로 초경합금 대판 외 주부 에 접촉 하 도록 배치 하 고 , 50 ℃ 의 술파민 산 니켈 도금액 중 에서 5 내지 20 A / d ㎡ 의 범위 에서 상이 한 전 류량 으로 통전 하 여 전기 도금 한 후 , 수세 , 지그 로부터 제거 하 고 , 랩 반 에서 날 두께 를 0 . 4 mm 로 가공 하 고 , 내부 잔류 응력 이 상이 한 3 종류 의 희토류 소결 자석 용 전착 지 립 외주 절단 날 을 얻 었 다 . 도 2 에 도 1 ( D ) 에서 나타낸 양태 의 절단날 부 의 외관 사진 을 나타낸다 . 또한 , 10 이 초경합금 대판 , 24 가 결합재 를 포함 하 는 층 , 24 , 26 이 결합재 와 지 립 을 포함 하 는 층 이 다 . 결합재 의 영률 은 2 . 0 ×l 011 Pa , 비커스 경도 는 Hv 318 , 밀도 는 8 . 8 g / ㎤, 내부 잔류 응력 은 - 1 . 4 × 108 pa , 0 . 53 × 108 Pa , 2 . 0 × 108 Pa 였 다 .